ШПАКЛЕВКА
FILLER

Изобретение касается составов шпаклевок для выравнивания поверхностей бетонных, керамических, пластмассовых, металлических изделий.
Известна шпаклевка, содержащая, мас.%: цемент 38,0-45,0; глина 26,5-32,5; вода 23,0-29,0; клей костный 2,65-2,95; гидросиликаты кальция 0,19-0,22 [1].
Задача изобретения состоит в получении универсальной шпаклевки, пригодной для выравнивания поверхностей бетонных, керамических, пластмассовых, металлических изделий.
2
Технический результат достигается тем, что шпаклевка, содержащая клей, глину, в качестве клея содержит клей карбонительный и глину, предварительно обожженную до спекания и размолотую до удельной поверхности 2000-5000 см/г, при следующем соотношении компонентов, мас.%: клей карбонильный 30,0-70,0; указанная глина 30,0-70,0.
В таблице приведены составы шпаклевки.
Компоненты
Состав, мас.%:
1
2
3
Клей карбонильный
30,0
50,0
70,0
Глина
70,0
50,0
30,0
Приготовление шпаклевки поясняется следующими примерами.
2
1. Глину (каолин), предварительно обожженную до спекания и размолотую до удельной поверхности 2000 см/г, смешивают с клеем карбонильным. Приготовленной шпаклевкой заполняют неровности и трещины на поверхностях бетонных, керамических, пластмассовых, металлических изделий и оставляют на 1 сутки при комнатной температуре.
2
2. Глину (лесс), предварительно обожженную до спекания и размолотую до удельной поверхности 5000 см/г, смешивают с клеем карбонильным - клей БФ. Приготовленной шпаклевкой заполняют неровности и трещины на поверхностях бетонных, керамических, пластмассовых, металлических изделий и оставляют на 1 сутки при комнатной температуре.
Жизнеспособность шпаклевки 2 часа.
Источник информации
1. Шпаклевка. // Строительные материалы, оборудование и технологии XXI в. - 2007. - №11. - С.26-27.